FR 2282410 A1 19760319 FR 7429057 A 19740823 L'invention concerne un procédé pour la préparation d'émaux non toxiques, plus particulièrement intéressants à utiliser pour ltémaillage d'aluminium ; la portée de l'invention englobe également des articles émaillés obtenus en utilisant des émaux préparés par mise en oeuvre du procédé en question. La présente invention apporte des perfectionnements à un procédé pour la préparation d'émaux non toxiques à base de Si02, d'oxyde de métal alcalin et d'oxyde de titane, de tels émaux étant plus particulièrement intéressants à utiliser pour l'émaillage de l'aluminium. Un tel procédé est connu d'après les demandes de brevet Pays-Bas NO 72.05354 et NO 72.05362. Jusqu'à présent, la plupart des émaux usuels pour 1'8maillage de l'aluminium contiennent des oxydes nocifs de plomb, cadmium, zinc, baryum et/ou strontium. Dans les susdites demandes de brevet Pays-Bas, il est respectivement proposé d'utiliser soit V205, soit Sn02, à la place de ces ingrédients toxiques. On a découvert que le procédé décrit dans le préam- bule ci-dessus peut être mis en oeuvre avec un succès tel que les émaux puissent etre préparés de la manière habituelle, le procédé selon la présente invention consistant essentiellement à incorporer aux émaux, au total, de 1 à 15 ffi en poids d'au moins un des oxydes de fer, cobalt, nickel et manganèse, à l'exclusion d'ingrédients nuisibles pour la santé. Dans la demande de brevet Pays-Bas NO 70.17349 se trouvent décrits des émaux similaires qui contiennent de 2 à 15 % en poids de Bi203, ingrédient relativement coûteux. La présente invention ne vise pas la préparation d'émaux contenant des quantités de V205, SnO2 et/ou Bi203 dignes d'être mentionnées. La composition fondamentale des émaux élaborés conformément à la présente invention est la suivante TABLEAU I Ingrédient Proportion % en poids SiO2 20-50 B203 0-15 oxyde de métal alcalin 10-40 i 2 5-30 CaO 0-5 PO 0-5 25 Fie 0 Cor NiO 1-15 MnO il est considéré comne préférable de préparer des émaux contenant de oxyde de fer. Les émaux élaborés conformément a' l'invention possèdent une résistance chimique suffisante pour être utilisables en vue de réaliser l'émaillage d'ustensibles de cuisine et d'équipe~ ment de manipulation de substances alimentaires. Ci-après est donné un exemple, bien entendu non limitatif, de mise en oeuvre de l'invention. EXEMPLE. En opérant de la manière habituelle, on forme un mélange, on le fond et on le refroidit brusquement pour obtenir une fritte. La composition (calculée en oxydes et exprimée en r;/o en poids) de quatre émaux préparés de cette manière est donnée ci-après TABLEAU II Fritte d'émail N 1 2 3 4 Na20 17,83 17,38 17,60 17,36 K20 12,51 12,20 12,35 12,18 Li20 2,97 3,62 3,67 3,62 B203 1,03 2,51 2,54 2,51 TiO2 15,81 15,42 15,61 15,40 CaO 1,05 - - - Si02 38,64 37,68 38,14 37,62 Fe203 10,16 - 5,79 5,72 NiO - 11,19 - 5,59 Mon02 - - 4,30 - 100,00 100,00 100,00 100,00 Ces émaux non toxiques satisfont aux exigences du Chapitre 10 de la Norme "NEN 2701" concernant les "Méthodes d'inspection pour des émaux et des produits émaillés". REVENI)iCÂTi0 NS 1. Procédé pour la préparation d'émaux non toxiques à base de SiO2, d'oxyde de métal alcalin et d'oxyde de titane et se prêtant particulièrement bien à l'émaillage d'articles en aluminium, lequel procédé est caractérisé en ce que lton prépare de tels émaux de la manière habituelle en y incorporant au total de 1 à 15 ffi en poids d'au moins un des oxydes de fer, de cobalt, de nickel, de manganèse, à l'exclusion d'ingrédients nuisibles pour la santé. 2. Procédé selon la revendication 1, caractérisé en ce que l'on prépare des émaux contenant les proportions suivantes des ingrédients spécifiés ci-dessous (proportions calculées en oxydes et exprimées en pour cent en poids) Ingrédient Proportion % en poids SiO2 20-50 2 3 0-15 oxyde de métal alcalin 10-40 2 5-30 CaO 0-5 p2O5 0-5 Fe2O3 CoO 1-15 NiO 1-15 MnO 3. Procédé selon la revendication 1 ou 2, caractérisé en ce que l'on prépare des émaux contenant en poids au moins 3 ffi d'au moins un des oxydes de fer, cobalt, nickel, manganèse. 4. Procédé selon lune quelconque des revendications précédentes, caractérisé en ce que lton prépare des émaux contenant de oxyde de fer. 5. Articles, plus particulièrement en aluminium, émaillés avec un émail obtenu par mise en oeuvre d'un procédé selon l'une quelconque des revendications précédentes.